(57)【要約】【課題】表層樹脂層が光触媒に接触して劣化するのを防止することができ、意匠性へ与える影響を最小にとどめながら、抗菌性、抗ウィルス性等の効果を長期間に渡って維持することが可能である化粧板を提供する。【解決手段】基板と、前記基板の一方面または両面上に積層された表層樹脂層と、からなる化粧板であって、前記表層樹脂層上には、支持体が配置され、前記支持体の露出面上に光触媒が担持されており、かつ、前記表層樹脂層中には、有機抗菌剤が配合されていることを特徴とする化粧板。【選択図】  図１
2018008418.tif 000002
【特許請求の範囲】
【請求項１】
基板と、
前記基板の一方面または両面上に積層された表層樹脂層と、からなる化粧板であって、
前記表層樹脂層上には、支持体が配置され、前記支持体の露出面上に光触媒が担持されており、かつ、
前記表層樹脂層中には、有機抗菌剤が配合されていることを特徴とする化粧板。
【請求項２】
前記支持体は、セラミック粒子、金属粒子及び耐酸化性樹脂粒子から選ばれる少なくとも１種以上である請求項１に記載の化粧板。
【請求項３】
前記表層樹脂層は、メラミン樹脂を含む請求項１または２に記載の化粧板。
【請求項４】
前記有機抗菌剤は、表層樹脂層に含まれる樹脂の固形分に対して、０．１〜１０重量％含まれる請求項１〜３のいずれか１に記載の化粧板。
【請求項５】
前記有機抗菌剤は、ビス型第四級アンモニウム塩である請求項１〜４のいずれか１に記載の化粧板。
【請求項６】
前記ビス型第四級アンモニウム塩は、ビス型ピリジニウム塩である請求項５に記載の化粧板。
【請求項７】
前記ビス型第四級アンモニウム塩は、下記一般式（１）で表されるビス型ピリジニウム塩である請求項５または６に記載の化粧板。
【化１】
2018008418.tif 000020
（一般式（１）中、Ｒ１及びＲ２は、同一または異なっていてもよいアルキル基、Ｒ３はエーテル結合を含んでもよい有機基であり、Ｘ−は、ハロゲン陰イオンを示す。）
【請求項８】
前記一般式（１）中、Ｒ３は、−ＣＯ−Ｏ−(ＣＨ２)６−Ｏ−ＣＯ−、−ＣＯＮＨ−(ＣＨ２)６−ＣＯ−、−ＮＨ−ＣＯ−(ＣＨ２)４−ＣＯ−ＮＨ−、−Ｓ−Ｐｈ−Ｓ−、−ＣＯＮＨ−Ｐｈ−ＮＨＣＯ−、―ＮＨＣＯ−Ｐｈ−ＣＯＮＨ−、−Ｏ−(ＣＨ２)６−Ｏ−または−ＣＨ２−Ｏ−(ＣＨ２)４−Ｏ−ＣＨ２−（但し、Ｐｈは、フェニレン基を表す。）で表される請求項７に記載の化粧板。
【請求項９】
前記ビス型ピリジニウム塩は、１，１’−ジデシル−３，３’−［ブタン−１，４−ジイルビス（オキシメチレン）］ジピリジニウム＝ジブロミドである請求項６〜８のいずれか１に記載の化粧板。
【請求項１０】
前記ビス型第四級アンモニウム塩は、ビス型キノリニウム塩である請求項５に記載の化粧板。
【請求項１１】
前記ビス型第四級アンモニウム塩は、ビス型チアゾリウム塩である請求項５に記載の化粧板。
【請求項１２】
前記ビス型第四級アンモニウム塩は、前記メラミン樹脂中に溶け込んだ状態で配合されている請求項５〜１１のいずれか１に記載の化粧板。
【請求項１３】
前記表層樹脂層は、前記ビス型第四級アンモニウム塩の濃度が高い高濃度領域が前記ビス型第四級アンモニウム塩の濃度が低い低濃度領域のマトリクス中に分散してなる請求項１〜１２のいずれか１に記載の化粧板。
【請求項１４】
前記セラミック粒子は、アルミナまたはアルミン酸ストロンチウムのいずれかからなる粒子である請求項２〜１３のいずれか１に記載の化粧板。
【請求項１５】
前記光触媒は、白金担持チタニア触媒、銅担持チタニア触媒、鉄担持チタニア触媒、窒素ドープチタニア触媒、硫黄ドープチタニア触媒、炭素ドープチタニア触媒、または、酸化タングステンからなる可視光応答型光触媒である請求項１〜１４のいずれか１に記載の化粧板。
【請求項１６】
前記表層樹脂層は、シリコーン樹脂及び／またはシランカップリング剤を含有する請求項１〜１５のいずれか１に記載の化粧板。
【請求項１７】
前記光触媒は、表面樹脂層と接触しないように支持体に担持されている請求項1〜１６のいずれか１に記載の化粧板。
【発明の詳細な説明】
【技術分野】
【０００１】
本発明は、化粧板に関する。
【背景技術】
【０００２】
従来から、メラミン化粧板等の化粧板の表層に、光触媒、抗菌性組成物などの機能性物質を添加もしくは塗布することで、防汚性、抗菌性等の機能を付与した化粧板が提供されている。
【０００３】
特許文献１には、基材上の銅、銀、コバルト、亜鉛等からなる抗菌剤を含む被膜表面上に、光触媒粒子が目付量として０．５〜８ｇ／ｍ２、被覆率２０〜８０面積％の割合で担持されたことを特徴とする化粧板が開示されている。
【０００４】
また、特許文献２には、メラミン樹脂と有機抗菌剤とを含有する樹脂液をオーバーレイ紙またはパターン紙に含浸させ、表面層としたことを特徴とする化粧板が開示されている。
【先行技術文献】
【特許文献】
【０００５】
【特許文献１】特許第３４８６５８８号公報
【特許文献２】特開平７−３２９２６５号公報
【発明の概要】
【発明が解決しようとする課題】
【０００６】
しかしながら、特許文献１に開示された化粧板では、上記のように金属等の無機抗菌剤を使用しており、無機抗菌剤は樹脂中に溶出しにくいので、いわゆる徐放性を有さず、人体や掃除用具等が接触することにより次第に除去されてしまい、抗ウィルス性、抗菌性等が時間を経るに従って低下してしまうという問題があった。
【０００７】
一方、特許文献２に記載された化粧板においては、有機抗菌剤が表面層に含まれているため、空気中の水分などで有機抗菌剤が表面に溶出し、徐放性には優れるが、光触媒を同時に担持させると、該光触媒は、表面層に存在する樹脂等の有機物を酸化分解してしまうので、化粧板の意匠性が劣化してしまい、有機抗菌剤と光触媒とを同時に使用することが難しいという問題があった。
【課題を解決するための手段】
【０００８】
本発明は、このような問題に鑑みてなされたものであり、有機抗菌剤を含む表層樹脂層上に担体を配し、上記担体上に光触媒を配置する構成の化粧板とすることにより、表層樹脂層が光触媒に接触して劣化するのを防止することができ、意匠性へ与える影響を最小にとどめながら、抗菌性、抗ウィルス性等の効果を長期間に渡って維持することが可能であることを見出し、本発明を完成させたものである。
【０００９】
すなわち、本発明の化粧板は、基板と、上記基板の一方面または両面上に積層された表層樹脂層と、からなる化粧板であって、上記表層樹脂層上には、支持体が配置され、上記支持体の露出面上に光触媒が担持されており、かつ、上記表層樹脂層中には、有機抗菌剤が配合されていることを特徴とする。
【００１０】
本発明の化粧板を構成する表層樹脂層には、有機抗菌剤が配合されており、この有機抗菌剤は、空気中の水分などで表面に溶出し、徐放性に優れる。
【００１１】
また、表層樹脂層上には、光触媒が配置されており、表層樹脂層中には、有機抗菌剤が配合されているので、有機抗菌剤と光触媒との両方の作用により、より強力な抗菌性、抗ウィルス性等の効果を発揮することができる。また、光触媒は、上記支持体の露出面上に表面樹脂層と接触しないように担持されているので、光触媒が直接表層樹脂層に接触して、上記表層樹脂層が分解されるのを防止することができ、意匠性へ与える影響を最小限にとどめることができる。
【００１２】
さらに、人体や掃除用具等がその表面と接触することにより光触媒が表層樹脂層より脱落しても、上記有機抗菌剤により抗菌性、抗ウィルス性能を長期間に渡り維持することができる。
【００１３】
本発明の化粧板において、上記支持体は、セラミック粒子、金属粒子及び耐酸化性樹脂粒子から選ばれる少なくとも１種以上であることが望ましい。
本発明の化粧板では、支持体がセラミック粒子、金属粒子及び耐酸化性樹脂粒子から選ばれる少なくとも１種以上であると、これらの支持体は、その露出面上に光触媒が担持されても、変質等の変化がなく、長期間に渡って露出面上に光触媒を担持し、光触媒が表層樹脂層に接触し、表層樹脂層が分解されるのを防止することができる。
【００１４】
本発明の化粧板において、上記表層樹脂層は、メラミン樹脂を含むことが望ましい。
表層樹脂層にメラミン樹脂を用いることにより、有機抗菌剤が表層樹脂層中に溶解し易くなり、空気中の水分などで表面に溶出し、より徐放性に優れる。
【００１５】
本発明の化粧板において、上記有機抗菌剤は、表層樹脂層に含まれる樹脂の固形分に対して、０．１〜１０重量％含まれることが望ましい。
本発明の化粧板において、上記有機抗菌剤が表層樹脂層に含まれる樹脂の固形分に対して、０．１〜１０重量％含まれると、上記化粧板の表面は、充分な抗菌性、抗ウィルス性を有する。
【００１６】
本発明の化粧板において、上記有機抗菌剤は、第四級アンモニウム塩、ドデシルアミン系、プロピルアルコール系、イソプロピルアルコール系、ブロムポール系、クロロブタノール、トリスニトロ系、ホルムアルデヒド系、グルタルアルデヒド系、ケーソンＷＴ系、スケーンＭ８系、ＢＩＴ系、ビス型第四級アンモニウム塩であることが望ましい。
本発明の化粧板において、上記有機抗菌剤は、ビス型第四級アンモニウム塩であると、より抗菌性、抗ウィルス性に優れる。
【００１７】
本発明の化粧板において、上記ビス型第四級アンモニウム塩は、ビス型ピリジニウム塩であることが望ましい。
本発明の化粧板において、上記表層樹脂層を構成するメラミン樹脂中に、上記ビス型ピリジニウム塩が配合されていると、上記ビス型ピリジニウム塩を構成するピリジン環と上記メラミン樹脂を構成するトリアジン環とが親和性を有するが、ビス型第四級アンモニウム塩は、ピリジン環の立体障害のため、上記ビス型ピリジニウム塩をメラミン樹脂中に添加しても分子レベルでの混合が困難となり、表層樹脂層中で上記ビス型ピリジニウム塩の高濃度領域が上記ビス型ピリジニウム塩の低濃度領域のマトリクス中に分散し、いわゆるドメイン構造が形成されると推定される。このため、高濃度領域では、時間の経過に従って、化粧板の表面に付着した水分にビス型ピリジニウム塩が溶出し、上記ビス型ピリジニウム塩は、少しずつ上記化粧板の表面に放出され、空気中の水分などで表面に溶出される、いわゆる徐放性を示す。その結果、本発明の化粧板では、人体や掃除用具等がその表面とよく接触する環境下にあっても、その表面に上記ビス型ピリジニウム塩が次々に供給されるため、抗菌性、抗ウィルス性等の効果を長期間に渡って維持することができる。
【００１８】
本発明の化粧板において、上記ビス型第四級アンモニウム塩は、下記一般式（１）で表されるビス型ピリジニウム塩であることが望ましい。
【化１】
2018008418.tif 000003
（一般式（１）中、Ｒ１及びＲ２は、同一または異なっていてもよいアルキル基、Ｒ３はエーテル結合を含んでもよい有機基であり、Ｘ−は、ハロゲン陰イオンを示す。）
本発明の化粧板において、上記ビス型ピリジニウム塩が上記した一般式（１）で表されるビス型ピリジニウム塩であると、上記した本発明の効果がより発揮しやすくなる。
【００１９】
本発明の化粧板において、上記一般式（１）中、Ｒ３は、−ＣＯ−Ｏ−(ＣＨ２)６−Ｏ−ＣＯ−、−ＣＯＮＨ−(ＣＨ２)６−ＣＯ−、−ＮＨ−ＣＯ−(ＣＨ２)４−ＣＯ−ＮＨ−、−Ｓ−Ｐｈ−Ｓ−、−ＣＯＮＨ−Ｐｈ−ＮＨＣＯ−、―ＮＨＣＯ−Ｐｈ−ＣＯＮＨ−、−Ｏ−(ＣＨ２)６−Ｏ−または−ＣＨ２−Ｏ−(ＣＨ２)４−Ｏ−ＣＨ２−（但し、Ｐｈは、フェニレン基を表す。）で表されることが望ましい。
本発明の化粧板において、ビス型ピリジニウム塩が上記した化合物であると、上記した効果をより効果的に発揮することができる。
【００２０】
本発明の化粧板において、ビス型ピリジニウム塩は、１，１’−ジデシル−３，３’−［ブタン−１，４−ジイルビス（オキシメチレン）］ジピリジニウム＝ジブロミドであることが望ましい。
【００２１】
本発明の化粧板において、ビス型ピリジニウム塩が、１，１’−ジデシル−３，３’−［ブタン−１，４−ジイルビス（オキシメチレン）］ジピリジニウム＝ジブロミドであると、上記した効果を最も効果的に発揮することができる。
【００２２】
本発明の化粧板では、上記ビス型第四級アンモニウム塩は、ビス型キノリニウム塩またはビス型チアゾリニウム塩であることが望ましい。
本発明の化粧板において、上記ビス型第四級アンモニウム塩がビス型キノリニウム塩またはビス型チアゾリニウム塩であると、上記ビス型ピリジニウム塩と同様に抗菌性、抗ウィルス性を有するので、上記ビス型ピリジニウム塩の場合と同様、抗菌性、抗ウィルス性等の効果を長期間に渡って維持することができる。
【００２３】
本発明の化粧板において、上記ビス型ピリジウム塩は、上記メラミン樹脂中に溶け込んだ状態で配合されていることが望ましい。
本発明の化粧板において、ビス型ピリジウム塩が上記メラミン樹脂中に溶け込んだ状態で配合されていると、上記のように、空気中の水分などで表面に溶出し、少しずつ上記化粧板の表面に放出されるので、抗菌性、抗ウィルス性等の効果を長期間に渡って維持することが可能となる。
【００２４】
本発明の化粧板において、上記表層樹脂層は、上記ビス型第四級アンモニウム塩の濃度が高い高濃度領域が上記ビス型第四級アンモニウム塩の濃度が低い低濃度領域のマトリクス中に分散してなることが望ましい。
【００２５】
本発明の化粧板の表層樹脂層において、高濃度領域が低濃度領域のマトリクス中に分散してなるものであると、高濃度領域から第四級アンモニウム塩が少しずつ上記化粧板の表面に放出される徐放性を示しやすいので、人体や掃除用具等がその表面とよく接触する環境下にあっても、抗菌性、抗ウィルス性等の効果を長期間に渡って維持することが可能となる。
【００２６】
本発明の化粧板において、上記セラミック粒子は、アルミナまたはアルミン酸ストロンチウムのいずれかからなる粒子であることが望ましい。
本発明の化粧板において、アルミナは、セラミック粒子の中で最も利用しやすい上に、上記で説明した細菌やウィルスを減少させる作用を効率的に利用することができる。また、アルミン酸ストロンチウムは、蓄光作用があるので、光がない環境下でも細菌やウィルスを減少させる作用を長時間持続させることができる。
【００２７】
本発明の化粧板において、上記光触媒は、白金担持チタニア触媒、銅担持チタニア触媒、鉄担持チタニア触媒、窒素ドープチタニア触媒、硫黄ドープチタニア触媒、炭素ドープチタニア触媒、または、酸化タングステンからなる可視光応答型光触媒であることが望ましい。抗菌性、抗ウィルス性に優れるからである。
【００２８】
本発明の化粧板において、化粧板を構成する上記表層樹脂層は、シリコーン樹脂及び／またはシランカップリング剤を含有していてもよい。
本発明の化粧板において、化粧板を構成する上記表層樹脂層が、シリコーン樹脂及び／またはシランカップリング剤を含有していると、表層樹脂層の表面に撥水性を付与することができ、表層樹脂層に光触媒が付着しにくくなる。
【００２９】
本発明の化粧板において、上記光触媒は、表面樹脂層と接触しないように支持体に担持されていることが望ましい。
上記光触媒が表面樹脂層と接触しないように支持体に担持されていると、表面層に存在する樹脂等の有機物を酸化分解してしまうことはないので、化粧板の意匠性が劣化してしまうことはない。
【図面の簡単な説明】
【００３０】
【図１】図１は、本発明の化粧板を模式的に示す概略断面図である。
【図２】図２は、本発明の化粧板の実施形態の一例を示した概略断面図である。
【図３】図３は、本発明の化粧板の実施形態の他の一例を示した概略断面図である。
【発明を実施するための形態】
【００３１】
以下、本発明の化粧板について詳細に説明する。
本発明の化粧板は、基板と、上記基板の一方面または両面上に積層された表層樹脂層と、からなる化粧板であって、上記表層樹脂層上には、支持体が配置され、上記支持体の露出面上に光触媒が担持されており、かつ、上記表層樹脂層中には、有機抗菌剤が配合されていることを特徴とする。
【００３２】
図１は、本発明の化粧板を模式的に示す概略断面図である。
本発明の化粧板１０では、基板１１上に表層樹脂層１２が設けられており、この表層樹脂層１２中には、有機抗菌剤が配合されている。また、表層樹脂層１２上に、支持体１５が配置され、この支持体１５の露出面上に光触媒１７が担持されている。
【００３３】
本発明の化粧板１０を構成する表層樹脂層１２には、有機抗菌剤が配合されており、この有機抗菌剤は、空気中の水分などで表面に溶出し、徐放性に優れるので、長期にわたり抗菌性、抗ウィルス性を有する。
【００３４】
また、表層樹脂層１２上には、光触媒１７が配置されており、表層樹脂層１２中には、有機抗菌剤が配合されているので、有機抗菌剤と光触媒１７との両方の作用により、より強力な抗菌性、抗ウィルス性等の効果を発揮することができる。また、光触媒１７は、支持体１５の露出面上に担持されているので、光触媒１７が直接、表層樹脂層１２に接触して、表層樹脂層１２が分解されるのを防止することができ、意匠性へ与える影響を最小限にとどめることができる。
【００３５】
さらに、人体や掃除用具等がその表面と接触することにより光触媒１７が脱落しても、有機抗菌剤により抗菌性、抗ウィルス性能を長期間に渡り維持することができる。
【００３６】
上記有機抗菌剤は、特に限定されるものではなく、例えば、上記した有機抗菌剤や、ビス型第四級アンモニウム塩、ハロカルバン、クロロフェネシン、塩化リゾチーム、塩酸アルキルジアミノエチルグリシン、イソプロピルメチルフェノール、チモール、ヘキサクロロフェン、ベルベリン、チオキソロン、サリチル酸およびそれらの誘導体、安息香酸、安息香酸ナトリウム、パラオキシ安息香酸エステル、パラクロルメタクレゾール、塩化ベンザルコニウム、フェノキシエタノール、イソプロピルメチルフェノール、石炭酸、ソルビン酸、ソルビン酸カリウム、ヘキサクロロフェン、塩化クロルヘキシジン、トリクロロカルバニリド、チアントール、ヒノキチオール、トリクロサン、トリクロロヒドロキシジフェニルエーテル、クロルヘキシジングルコン酸塩、フェノキシエタノール、レゾルシン、アズレン、サリチル酸、ジンクピリチオン、モノニトログアヤコールナトリウム、ウイキョウエキス、サンショウエキス、塩化セチルピリジニウム、塩化ベンゼトニウム及びウンデシレン酸誘導体、アルキルベンゼンスルホン酸またはその塩等が挙げられる。これらのなかでは、ビス型第四級アンモニウム塩が望ましい。
【００３７】
上記ビス型第四級アンモニウム塩としては、特に限定されるものではないが、下記一般式（１）で表されるビス型ピリジニウム塩、ビス型キノリニウム塩、ビス型チアゾリウム塩又は下記一般式（２）で表される化合物等が望ましい。
【００３８】
【化２】
2018008418.tif 000004
（上記一般式（１）中、Ｒ１及びＲ２は、同一または異なっていてもよいアルキル基、Ｒ３はエーテル結合を含んでもよい有機基であり、Ｘ−は、ハロゲン陰イオンを示す。）
【００３９】
【化３】
2018008418.tif 000005
（上記一般式（２）中、Ｒ４は、官能基を有してもよいアルキル基を表し、Ｒ５、Ｒ６、Ｒ７、Ｒ８、Ｒ９及びＲ１０は、アルキル基を表し、Ｙ−は、ハロゲン陰イオンを表す。）
【００４０】
まず、上記一般式（１）で表されるビス型ピリジニウム塩について説明する。
上記一般式（１）で表されるビス型ピリジニウム塩において、Ｘ−としては、例えば、Ｃｌ−、Ｂｒ−、Ｉ−等が挙げられる。
Ｒ１、Ｒ２は、炭素数１〜２０のアルキル基が好ましく、上記アルキル基は、側鎖を有していてもよい。
上記一般式（１）中、Ｒ３で表される有機基は、−ＣＯ−Ｏ−(ＣＨ２)６−Ｏ−ＣＯ−、−ＣＯＮＨ−(ＣＨ２)６−ＣＯ−、−ＮＨ−ＣＯ−(ＣＨ２)４−ＣＯ−ＮＨ−、−Ｓ−Ｐｈ−Ｓ−、−ＣＯＮＨ−Ｐｈ−ＮＨＣＯ−、―ＮＨＣＯ−Ｐｈ−ＣＯＮＨ−、−Ｏ−(ＣＨ２)６−Ｏ−または−ＣＨ２−Ｏ−(ＣＨ２)４−Ｏ−ＣＨ２−（但し、Ｐｈは、フェニレン基を表す。）で表されるものであることが望ましい。
【００４１】
具体的には、ビス型ピリジニウム塩として、下記の一般式（３）〜一般式（１０）で示されるものが挙げられる。
【化４】
2018008418.tif 000006
上記一般式（３）中、Ｒ１１は、ＣｎＨ２ｎ＋１で表されるアルキル基であり、ｎは、８、１０、１２、１４、１６または１８が望ましい。また、ｍは、３、４、６、８、１０が望ましい。以下に示す化合物の置換基Ｒ１１についても、同様である。
【００４２】
【化５】
2018008418.tif 000007
【００４３】
【化６】
2018008418.tif 000008
【００４４】
【化７】
2018008418.tif 000009
【００４５】
【化８】
2018008418.tif 000010
【化９】
2018008418.tif 000011
【００４６】
【化１０】
2018008418.tif 000012
【００４７】
【化１１】
2018008418.tif 000013
【００４８】
また、上記ビス型ピリジニウム塩としては、下記の化学式（１１）で表される１，１’−ジデシル−３，３’−［ブタン−１，４−ジイルビス（オキシメチレン）］ジピリジニウム＝ジブロミドが特に望ましい。
【化１２】
2018008418.tif 000014
【００４９】
次に、上記ビス型チアゾリウム塩について説明する。
また、上記ビス型チアゾリウム塩としては、下記の一般式（１２）で示されるビス型チアゾリウム塩が挙げられる。
【化１３】
2018008418.tif 000015
【００５０】
次に、ビス型キノリニウム塩について説明する。
上記ビス型キノリニウム塩としては、一般式（３）〜一般式（１０）で表されるビス型ピリジニウム塩を構成する下記の化学式（１３）に表されるピリジニウム基を、化学式（１４）に示すキノリウム基に置換した化学構造を有するビス型キノリニウム塩が挙げられる。上記ビス型キノリニウム塩において、他の置換基等は、一般式（３）〜一般式（１０）で表されるビス型ピリジニウム塩と同様である。
【００５１】
【化１４】
2018008418.tif 000016
【００５２】
【化１５】
2018008418.tif 000017
【００５３】
さらに、本発明で使用される一般式（２）で表される化合物について説明する。
【化１６】
2018008418.tif 000018
上記一般式（２）中、Ｒ４は、官能基を有してもよいアルキル基を示す。アルキル基は、側鎖を有してもよく、その炭素数は、１〜２０が望ましい。上記官能基としては、ヒドロキシル基、アルデヒド基、カルボキシル基、シアノ基、ニトロ基、アミノ基、エーテル基等が挙げられる。また、Ｒ５、Ｒ６、Ｒ７、Ｒ８、Ｒ９及びＲ１０は、アルキル基を表し、上記アルキル基は、側鎖を有してもよく、その炭素数は、１〜２０が望ましい。Ｙ−は、ハロゲン陰イオンを表す。Ｙ−としては、例えば、Ｃｌ−、Ｂｒ−、Ｉ−等が挙げられる。
【００５４】
上記一般式（２）で表される化合物としては、２，３−ビス（ヘキサデシルジメチルアンモニウムブロマイド）−１−プロパノール等が挙げられる。
【００５５】
上記表層樹脂層には、上記したビス型第四級アンモニウム塩が配合されているが、その配合割合は、表層樹脂層に含まれる樹脂の固形分に対して、０．１〜５重量％含有されていることが望ましい。
上記ビス型第四級アンモニウム塩の配合割合が０．１重量％未満であると、抗菌性、抗ウィルス性の効果が発揮されず、一方、上記ビス型第四級アンモニウム塩の配合割合が５重量％を超えても、抗菌性、抗ウィルス性の効果は、余り変わらず、化粧板の意匠性に与える影響が大きくなり、意匠性が劣化する。
【００５６】
上記ビス型第四級アンモニウム塩は、表層樹脂層中に溶解していることが望ましい。上記ビス型第四級アンモニウム塩が表層樹脂層中に溶解していると、空気中の水分などでビス型第四級アンモニウム塩が表面に溶出するため、徐放性に優れるものとなる。
【００５７】
本発明の化粧板においては、表層樹脂層上に支持体が配置され、上記支持体の露出面上に光触媒が担持されている。
光触媒が支持体の露出面上に担持されていると、上記光触媒は表層樹脂層に直接接触しない。このため、光触媒による表層樹脂層の劣化を防ぐことができ、表層樹脂層の変色や表層樹脂層の劣化等に起因する光触媒の脱落を防止することができる。また、光触媒が支持体の露出面上に担持されていると、光触媒の表層樹脂層中への埋没がなく、化粧板表面上に露出されているので、抗菌性、抗ウィルス性等、光触媒としての本来の機能を発揮することができ、その効果を長期間維持することができる。
また、光触媒は、上記支持体の露出面上に表面樹脂層と接触しないように担持されていることが望ましい。光触媒による表層樹脂層の劣化をより効果的に防ぐことができるからである。
【００５８】
本発明の化粧板において、上記支持体は、セラミック粒子、金属粒子及び耐酸化性樹脂粒子から選ばれる少なくとも１種以上であることが望ましい。
【００５９】
本発明の化粧板において、支持体として用いられるセラミック粒子とは、セラミック粒子の露出面上に担持されている光触媒の等電点よりも高い等電点となる粒子を指す。ここで等電点とは、溶液の水素イオン濃度を変化させたとき、溶質となる粒子の正と負の電荷が全体としてゼロになり、電場をかけても移動しないような状態で、粒子全体の電荷平均が０となるときの水素イオン指数であり、その値をｐＨとして表す。この等電点は物質により規定される値であり、その一例として、光触媒の等電点はｐＨ５〜６であるものが多く、それに対して、セラミック粒子は、光触媒の等電点よりも高い等電点となるものを用いることができる。特に、セラミック粒子の等電点がｐＨ７以上であることがより望ましい。なお、等電点の測定方法としては、電気泳動法（ＪＩＳ  Ｒ１６３８）により行うことができる。
【００６０】
上記セラミック粒子としては、具体的には、セリウム、ジルコニウム、ストロンチウム、アルミニウム、珪素、鉄、コバルト、銅、クロム、ニッケル、錫、カドミウム、マグネシウム、マンガン、タングステン、バナジウム、イットリウムなどから選ばれる少なくとも１種の金属を含む金属酸化物あるいは金属水和物の粒子、酸化アルミニウム含有粒子、シリカ含有粒子、珪藻土からなるセラミック粒子等を用いることができる。また、等電点に関し、アルミナ（Ａｌ２Ｏ３）の等電点は、ｐＨ：７．４〜９．２、ベーマイト（ＡｌＯＯＨ）の等電点は、ｐＨ７．７〜９．４、カドミウム水酸化物（Ｃｄ（ＯＨ）２）の等電点は、ｐＨ１０．５以上、酸化カドミウム（ＣｄＯ）の等電点は、ｐＨ７．７、鉄水和物（Ｆｅ（ＯＨ）２）の等電点は、ｐＨ１２、酸化鉄（Ｆｅ３Ｏ４）の等電点は、ｐＨ１２、酸化銅（ＣｕＯ）の等電点は、ｐＨ９．５、銅水和物（Ｃｕ（ＯＨ）２）の等電点は、ｐＨ７．７である。これらの成分を複合化し、セラミック粒子としての等電点が、光触媒の等電点よりも高いことが望ましい。上記したセラミック粒子を構成する化合物のなかでは、特に酸化アルミニウム含有粒子を用いることが望ましい。なお、可視光応答型光触媒の等電点は、ｐＨ５〜６であることが望ましい。
【００６１】
セラミック粒子は、細菌やウィルスを引き寄せやすいという作用を有する。そもそも、細菌やウィルスは、タンパク質や脂肪を含んでいるため、アニオン物質であり、アニオン物質は、その対極であるカチオン物質に引き寄せられるという性質を有する。つまり、化粧板の表層に存在する細菌やウィルスは、セラミック粒子に引き寄せられ、セラミック粒子に担持された光触媒により、細菌やウィルスを減少させることができ、また、細菌やウィルスが増殖しないので、抗菌や抗ウィルスの効果を得やすくなる。セラミック粒子でない粒子の場合、化粧板の表層に存在する細菌やウィルスが光触媒に接触する頻度が低いので、細菌やウィルスが残存または増殖し、抗菌や抗ウィルスの効果を得にくいのである。
【００６２】
また、表層樹脂層上に露出した配置されたセラミック粒子は、光触媒を一定間隔で担持しやすいという性質を有する。本発明で用いるセラミック粒子は、一定間隔に露出した状態で配置されるので、細菌やウィルスが光触媒との接触頻度の低下がなく、所望の時間で細菌やウィルスを減少させ、抗菌、抗ウィルスの効果が発現しやすくなる。このように、セラミック粒子は、光触媒の担持を一定間隔にさせ、細菌やウィルスを引き寄せるという効果があり、抗菌や抗ウィルス効果を向上させることができる。光触媒に、細菌やウィルスが接触すると、光触媒は、細菌やウィルスを全分解させるか、または、一部を損傷させることができるので、細菌やウィルスを減少させることができる。
上記した効果は、セラミック粒子の露出面に光触媒を担持させることにより得られる。
【００６３】
本発明の化粧板において、支持体として用いられる金属粒子を構成する金属は、特に限定されるものではないが、例えば、Ａｇ、Ｃｒ、Ｍｎ、Ｆｅ、Ｃｏ、Ｎｉ、Ｚｎ等が挙げられる。
【００６４】
本発明の化粧板において、支持体として用いられる耐酸化性樹脂粒子を構成する樹脂としては、シリコーン樹脂またはフッ素樹脂が好ましい。これらの樹脂は光触媒により分解されにくいからである。フッ素樹脂としては四フッ化エチレン樹脂が望ましい。
【００６５】
本発明の化粧板において、支持体の平均粒子径は０．１〜５５μｍであることが望ましく、０．５〜５μｍであることがより望ましい。支持体の平均粒子径が０．１μｍ未満であると、表面樹脂層に埋まり易くなり、機能性物質が支持体に担持されにくくなる傾向にあり、支持体の平均粒子径が５５μｍを超えると、表層樹脂層の外観に不具合が生じる傾向にある。また、支持体の平均粒子径が５５μｍを超えると、表層に凹凸を形成させてしまうことがあり、外観及び意匠上において問題となる場合がある。さらに、支持体の平均粒子径が０．５〜５μｍであると、機能性物質としての機能性が発揮されて、外観及び意匠性においても問題とならない。
【００６６】
本発明の化粧板において、上記支持体は、上記表層樹脂層表面に対して５〜３０％の面積率で露出して存在することが望ましい。
支持体が、表層樹脂層表面に対して５％以上の面積率で露出していると、光触媒を充分に担持させることができるため、菌やウィルスを減少させる作用を充分に発揮させることができる。また、支持体が、表層樹脂層表面に対して３０％以下の面積率で露出していると、光触媒を担持する支持体が表層樹脂層に強固に接合され脱落しにくくなるため、菌やウィルスを減少させる作用を充分に持続させることができる。
【００６７】
本発明の化粧板において、上記光触媒は、白金担持チタニア触媒、銅担持チタニア触媒、鉄担持チタニア触媒、窒素ドープチタニア触媒、硫黄ドープチタニア触媒、炭素ドープチタニア触媒、または、酸化タングステンからなる可視光応答型光触媒であることが望ましく、銅担持チタニア触媒であることがより望ましい。銅担持チタニア触媒としては、例えば、特開２００６−２３２７２９号公報に記載されたＣｕＯ／ＴｉＯ２（重量％比）＝１．０〜３．５の範囲で銅を含有するアナターゼ型酸化チタン、特開２０１２−２１０５５７号公報に記載された亜酸化銅（酸化銅（Ｉ）：Ｃｕ２Ｏ）と酸化チタンとが複合化した光触媒組成物、特開２０１３−１６６７０５号公報に記載された一価銅化合物及び二価銅化合物を含む混合物を表面に担持した酸化チタン、並びに、国際公開第２０１３／０９４５７３号に記載された結晶性ルチル型酸化チタンを含む酸化チタンと２価銅化合物とを含有する銅及びチタン含有組成物などが挙げられる。
【００６８】
本発明の化粧板に使用する基板は、特に限定されるものではなく、一般的に化粧板に使用されるコア紙やマグネシアセメント等の不燃基材等を使用することができる。コア紙は単独でもよく複数枚のコア紙を積層した積層体としてもよい。コア紙の枚数は特に限定されないが、１〜２０枚とすることができる。コア紙としては、例えば、水酸化アルミニウム抄造紙を使用することができる。コア紙には、フェノール樹脂を含浸させることができる。また、コア紙とマグネシアセメント不燃基材を積層させて基板とすることもできる。
【００６９】
マグネシアセメント不燃基材は、単独で使用することにより、または、コア紙の中心部に積層して配置させることにより基板を構成することができる。マグネシアセメント不燃板は、酸化マグネシウム（ＭｇＯ）と塩化マグネシウム（ＭｇＣｌ２）を混合し、さらに骨材と水を加えて混練し、板状に成形することにより製造されるものである。骨材としては、ロックウール、グラスウール等の無機質繊維、ウッドチップ、パルプ等の有機質繊維を用いることができる。また、マグネシアセメント不燃板の強度を高めるため、中間層として網目状等に形成されたガラス繊維層を設けることができる。
【００７０】
また、本発明の化粧板を構成する表層樹脂層に用いることができる樹脂としては、メラミン樹脂、ジアリルフタレート（ＤＡＰ）樹脂、ポリエステル樹脂、オレフィン樹脂、塩化ビニル樹脂、アクリル樹脂、エポキシ樹脂、ウレタン樹脂、フェノール樹脂、シリコーン樹脂、フッ素樹脂、グアナミン樹脂などが挙げられる。これらの中では、メラミン樹脂を用いることが望ましい。
【００７１】
メラミン樹脂は、透光性などの光学的、視覚的特性を損なうことなく、寸法安定性や靭性を改善した樹脂である。メラミン樹脂としては、メラミン及びその誘導体をモノマーとする樹脂であれば公知のものを採用することができる。また、メラミン樹脂は、単一のモノマーからなる樹脂であってもよく、複数のモノマーからなる共重合体であってもよい。メラミンの誘導体としては、例えば、イミノ基やメチロール基、メトキシメチル基、ブトキシメチル基等のアルコキシメチル基などの官能基を有する誘導体が挙げられる。また、メチロール基を有するメラミン誘導体に低級アルコールを反応させて部分的あるいは完全にエーテル化した化合物をモノマーとして用いることができる。モノメチロールメラミン、ジメチロールメラミン、トリメチロールメラミン、テトラメチロールメラミン、ペンタメチロールメラミン、ヘキサメチロールメラミン等のメチロール基を有する誘導体（以下、「メチロール化メラミン」という。）を架橋剤としてメラミンと共重合させてなるメラミン樹脂を用いることができる。
【００７２】
メラミン樹脂含浸紙は、パターン紙にメラミン樹脂を所定の含浸率で含浸させた後、加熱、乾燥させることにより作製される。メラミン樹脂をパターン紙に含浸させるには、溶媒として、例えば、ホルムアルデヒド水溶液を使用したメラミン樹脂含有溶液中にパターン紙を浸漬することにより行うことができるが、その際、上記メラミン樹脂含有溶液に有機抗菌剤を添加することにより、有機抗菌剤を含むメラミン樹脂含有溶液を調製する。メラミン樹脂含浸紙に曲げ加工性を付与するために、メラミン樹脂と共に、さらに可塑剤を含む溶液を含浸させることができる。可塑剤としては、例えば、ε−カプロラクタム、アセトグアナミン、パラトルエンスルフォン酸アミド、尿素等を使用することができる。パターン紙としては、例えばチタン紙が用いられる。パターン紙の坪量は、パターン紙の厚みや重さを考慮して８０〜１５０ｇ／ｍ２とすることができる。加熱、乾燥の温度は、パターン紙にメラミン樹脂を強固に固着させるために１００〜１５０℃に設定することができる。
【００７３】
本発明の化粧板を構成する表層樹脂層は、模様や色彩が印刷された印刷紙に樹脂が含浸された化粧層であってもよく、填料の量が１５％以下で樹脂を含浸した場合には透光性となるオーバーレイ紙に樹脂が含浸されたオーバーレイ層でもよい。表層樹脂層がオーバーレイ層である場合には、化粧層はオーバーレイ層の下に設けられる。表層樹脂層がオーバーレイ層である場合には、オーバーレイ紙に有機抗菌剤を含む樹脂を含浸させる。
【００７４】
なお、填料とは紙に添加して、白色度や平滑度を調製するための無機粒子（フィラー）であり、炭酸カルシウム、タルク、クレーおよびカオリンから選ばれる少なくとも１種以上が望ましい。填料は無機粒子であるため、填料の含有量は紙の重量と紙を強熱して残存する灰分の重量から計算することができる。
【００７５】
本発明の化粧板において、表層樹脂層は、シリコーン樹脂及び／またはシランカップリング剤を含有することが望ましい。表層樹脂層がシリコーン樹脂及び／またはシランカップリング剤を含有すると、メラミン樹脂等に硬化性を付与することができる。
【００７６】
シリコーン樹脂としては、例えば、シリコーンレジン、変性シリコーンオイル等を用いることができる。変性シリコーンオイルとしては、分子内に１個以上の官能基を有するシリコーンオイルを用いることができる。官能基を導入する位置は特に限定されず、ポリシロキサン主鎖の片末端、両末端あるいは側鎖のいずれの位置に導入してもよい。また、官能基としては、例えば、水酸基、アミノ基、メトキシ基、ヒドラジノ基、エポキシ基、メタクリル基、カルボキシル基、カルビノール基等を導入することができる。
【００７７】
シランカップリング剤としては、例えば、ビニル基、プロペニル基、ブタジエニル基、スチリル基、アクリロイル基、メタクリロキシ基、アミノ基、メルカプト基、イソシアネート基といった官能基を持ったものが望ましい。シランカップリング剤としては、例えば、ビニルトリクロルシラン、ビニルトリメトキシシラン、ビニルトリエトキシシラン、ビニルトリイソプロポキシシラン、アリルトリメトキシシラン、３−グリシドキシプロピルトリエトキシシラン、２−（３，４−エポキシシクロヘキシル）エチルトリメトキシシラン、ｐ−スチリルトリメトキシシラン、３−メタクリロキシプロピルメチルジメトキシシラン、３−メタクリロキシプロピルトリメトキシシラン、Ｎ−（２−アミノエチル）−３−アミノプロピルトリメトキシシラン、３−トリエトキシシリル−Ｎ−（１，３−ジメチル−ブチリデン）プロピルアミン、ジアリルジメチルシラン、３−メルカプトプロピルトリメトキシシラン、３−イソシアネ−トプロピルトリエトキシシラン等が挙げられる。
【００７８】
図２は、本発明の化粧板の実施形態の一例を示した概略断面図である。
図２に示すように、この化粧板２０では、基板１１上に形成された表層樹脂層２２は、ビス型ピリジニウム塩の高濃度領域２２ａがビス型ピリジニウム塩の低濃度領域２２ｂのマトリクス中に分散してドメイン構造が形成されている。
また、また、表層樹脂層２２上には、支持体１５が配置され、この支持体１５の露出面上に光触媒１７が担持されている。
【００７９】
このため、高濃度領域２２ａでは、時間の経過に従って、ビス型ピリジニウム塩は、少しずつ化粧板２０の表面に放出される、いわゆる徐放性を示す。その結果、この化粧板２０では、光触媒１７に起因して抗菌性、抗ウィルス性を示すとともに、人体や掃除用具等がその表面とよく接触する環境下にあっても、その表面にビス型ピリジニウム塩が次々に供給されるため、抗菌性、抗ウィルス性等の効果を長期間に渡って維持することができる。ドメイン構造を形成するようになる化合物は、ビス型ピリジニウム塩に限られず、他の有機抗菌剤であってもよい。
【００８０】
図３は、本発明の化粧板の実施形態の他の一例を示した概略断面図であり、最上層にオーバーレイ層を有する。
図３に示すように、この化粧板３０では、表層樹脂層３２の上にオーバーレイ層３３が設けられており、オーバーレイ層３３がビス型第四級アンモニウム塩を含んでいる。また、オーバーレイ層３３上には、支持体１５が配置され、この支持体１５の露出面上に光触媒１７が担持されている。
このため、この化粧板３０は、抗菌性、抗ウィルス性を示す。
【００８１】
次に、本発明の化粧板の製造方法について説明する。
最初に、複数または単数のコア紙及び／またはマグネシアセメント不燃基材等からなる基板表面上に表層樹脂層を形成する。上記基板やその製造方法については、本発明の化粧板の説明において説明したので、ここでは省略する。
【００８２】
本発明の化粧板において、基板表面上に表層樹脂層を形成する方法は、特に限定されるものではなく、一般的な方法で行うことができる。具体的な表層樹脂層の形成方法としては、例えば、コア紙の積層体からなる基板の片面または両面に、上記した方法により作製した有機抗菌剤を含むメラミン樹脂等の樹脂を含浸した樹脂含浸紙を積層する積層工程と、メラミン樹脂等の樹脂含浸紙が積層された基板を熱圧成形する熱圧成形工程を含む方法が挙げられる。上記方法を用いると、メラミン樹脂含浸紙のメラミン樹脂がコア紙に浸透し、そこで硬化反応が進行して、コア紙に対するメラミン樹脂含浸紙の接着力が発現する。表層樹脂層としてオーバーレイ層を設けてもよい。
【００８３】
熱圧成形する際の加熱条件としては、化粧板の温度を１２５〜１５０℃とすることができ、加圧条件としては、１．９６〜９．８０ＭＰａ（２０〜１００ｋｇ／ｃｍ２）とすることができる。温度が１２５℃未満の場合または圧力が１．９６ＭＰａ未満の場合には、基板に対する樹脂含浸紙の密着性が不足し、剥離が発生しやすくなる。一方、温度が１５０℃を超える場合または圧力が９．８０ＭＰａを超える場合には、亀裂が発生するおそれがある。
【００８４】
基板上に表層樹脂層を有する表層樹脂層表面に、セラミック粒子等の支持体を固定する方法としては、例えば、支持体を含むスプレー液を表層樹脂層表面に吹き付け、乾燥後、熱圧着する方法をとることができる。上記方法により、樹脂表面上に支持体を露出して固定させることができる。
【００８５】
本発明の化粧板の製造方法においては、セラミック粒子等の支持体を表層樹脂層表面に熱圧着する際、支持体吹き付け面と熱圧着プレス面との間にポリエチレンテレフタレート（ＰＥＴ）からなる離形クッション材を介在させて行うことができる。これによって、支持体が表層樹脂層内に埋没するのを防止することができ、支持体を表層樹脂層の表面上に露出して固定することができる。
【００８６】
本発明の化粧板の他の製造方法としては、転写フィルムに支持体を含むスプレー液を吹き付け、次いで、表層樹脂層を有する基板の樹脂表面に、転写フィルムの支持体付着面を対向させて、支持体を熱転写する方法が挙げられる。
【００８７】
表層樹脂層にシリコーン樹脂及び／またはシランカップリング剤を含有させる際には、メラミン樹脂溶液中に、シリコーン樹脂及び／またはシランカップリング剤を含ませることによって、表層樹脂層にシリコーン樹脂及び／またはシランカップリング剤を含浸する方法を用いることができる。
【実施例】
【００８８】
（実施例１）
（一次メラミン含浸工程）
厚さ０．２〜０．３ｍｍのロール紙を、メラミン樹脂及び下記の表１に示すビス型第四級アンモニウム塩からなる抗菌剤（１，１’−ジデシル−３,３’−［ブタン−１,４−ジイルビス（オキシメチレン）］ジピリジニウム＝ジブロミド）を含む溶液中に浸漬させる。その際、溶液の温度２０℃、浸漬時間２分となるように、ロール紙を溶液中に浸漬しながら通過させることにより、ロール紙にメラミン樹脂を含浸させる。なお、上記抗菌剤のメラミン樹脂の固形分に対する含有割合は、表１に示すように１．６６ｗｔ％である。また、ロール紙の移動速度は、１０〜２０ｃｍ／秒である。
（乾燥工程）
メラミン溶液中を通過したロール紙は、乾燥機（ＥＳＰＥＣ社製、ＯＶＥＮ  ＰＨ−２０１）により、温度１００℃、乾燥時間３０秒となるように乾燥させる。
【００８９】
（二次メラミン含浸工程）
乾燥工程を経たロール紙を、上記した割合で表１に示す抗菌剤が配合されたメラミン樹脂からなる溶液中に浸漬させる。溶液の温度２０℃、浸漬時間３０分となるように、ロール紙を溶液中に浸漬しながら通過させることにより、メラミン樹脂をロール紙に含浸させる。なお、ロール紙の移動速度は、１０〜２０ｃｍ／秒である。
【００９０】
（乾燥・切断工程）
メラミン溶液中を通過したロール紙は、乾燥機により、温度１００℃、乾燥時間２時間となるように乾燥させる。乾燥後、９１０ｍｍ×１８２０ｍｍに切断する。
【００９１】
（支持体スプレー工程）
支持体である平均粒子径０．５μｍのγアルミナ粒子とエタノールからなるスプレー液を調製する。スプレー液を常温でスプレーに充填させて、切断したメラミン含浸紙に吹き付ける。
（乾燥工程）
アルミナ粒子を吹き付けたメラミン樹脂含浸紙を乾燥機（ＥＳＰＥＣ社製、ＯＶＥＮ  ＰＨ−２０１）により、温度１１０℃、乾燥時間２分となるように乾燥させる。
【００９２】
（組合せ工程）
厚み０．３〜０．４ｍｍのフェノール樹脂含浸コア紙を４枚積層し、その上に、上記工程により得られたアルミナ粒子を吹き付けたメラミン樹脂含浸紙をアルミナ粒子吹き付け面が外面となるように積層し、プレス機のプレス面とメラミン樹脂含浸紙のアルミナ粒子吹き付け面との間にＰＥＴからなる離形クッション材を介在させて、温度１４３℃、プレス圧８０ｋｇ／ｃｍ２、プレス時間（昇温時間を含む）５０分で熱圧着する。これにより、メラミン樹脂含浸層上にアルミナ粒子が露出して固定される。なお、固定されなかったアルミナ粒子については、化粧板を揺する等して除去する。
【００９３】
（光触媒担持工程）
平均粒子径１００ｎｍのＣｕ−ＴｉＯ２の光触媒と、シリカゾル（ＳｉＯ２濃度：８０重量％）とを、５：５の重量割合で含むメタノール混合溶液（光触媒濃度：４０重量％）を調製する。上記工程で得られたアルミナ粒子が表面に露出して配置されたメラミン樹脂含浸層を表面に有する基板に、刷毛がメラミン樹脂に接触しないように、刷毛を用いて上記メタノール混合溶液をアルミナ粒子に塗布し、７０℃で３０分間乾燥させることにより、アルミナ粒子上に上記光触媒が担持された化粧板の製造を完了する。
【００９４】
（実施例２〜８）
ビス型第四級アンモニウム塩として、表１に示す抗菌剤を表１に示す含有割合となるように、メラミン樹脂を含む溶液に添加する外は、実施例１と同様にして、化粧板を作製した。なお、実施例２と実施例４では、支持体スプレー工程で、アルミナ粒子の代わりに、平均粒子径が２μｍの銅粒子を使用した。
【００９５】
（実施例９）
ビス型第四級アンモニウム塩として、表１に示す抗菌剤を表１に示す含有割合となるように、メラミン樹脂を含む溶液に添加し、支持体スプレー工程で、アルミナ粒子の代わりに、平均粒子径２μｍのシリコーン樹脂粒子（株式会社タナック製  トスパール１２０）を用いたほかは、実施例１と同様にして、化粧板を作製した。
【００９６】
（比較例１）
基本的に実施例１と同様であるが、抗菌剤として１，１’−ジデシル−３,３’−［ブタン−１,４−ジイルビス（オキシメチレン）］ジピリジニウム＝ジブロミドを使用せず、Ａｇ−ゼオライト（シナネン社製ゼオミック）を使用した。
【００９７】
（意匠性の評価）
各実施例及び比較例に係る化粧板の外観を目視で観察し、問題がないか確認した。結果を表１に示す。
【００９８】
（抗ウィルス性評価）
各実施例及び比較例で得られたビス型第四級アンモニウム塩が配合された化粧板の抗ウィルス性を評価するために、ＪＩＳ  Ｒ１７５６  光触媒材料の抗ウィルス性試験方法に準じて抗ウィルス性に関する測定を行った。
紫外線照射により殺菌した化粧板表面にバクテリオファージＱβを含む液を滴下し、４時間化粧板表面で保持させた後、液を回収し、残存するウィルス濃度を測定した。
【００９９】
ここで、ウィルス濃度の指標として、大腸菌に対して不活化されたウィルスの濃度（ウィルス不活度）を使用する。ウィルス不活度とは、バクテリオファージを用いた抗ウィルス性試験で、ファージウィルスＱβ濃度：８３０万個／ミリリットルを用いて、大腸菌に感染することができるウィルスの濃度を測定することにより、大腸菌に対して不活化されたウィルスの濃度を算出した結果である。すなわち、ウィルス不活度は、ファージウィルスＱβ濃度に対して、大腸菌に感染することができない濃度の度合いであり、（ファージウィルスＱβ濃度−大腸菌に感染することができるウィルスの濃度）／（ファージウィルスＱβ濃度）×１００で算出することができる。ウィルス不活度の値が高いほど、抗ウィルス性に優れるといえる。
【０１００】
大腸菌に感染することができるウィルス濃度は、次のように測定する。
ファージウィルス濃度既知（８３０万個／ミリリットル）の試験液を化粧板上に滴下して、ＪＩＳ  Ｒ１７５６に準じて光照射してウィルスを失活させた後、化粧板を所定量の水で洗浄、これを１０００倍に希釈して、大腸菌培地に移植して培養し、失活していないウィルスの数を計測する。この失活していないウィルスの数、洗浄に使用した水の量および希釈率から大腸菌に感染することができるウィルス濃度を計算する。
また、ウィルス不活度からウィルス不活性度を計算する。
【０１０１】
ウィルス不活性度とは、元のウィルスの量を１とし、ウィルス失活処理後に失活したウィルスの相対量をＸとした場合に、常用対数ｌｏｇ（１−Ｘ）で示される数値（負の値で示される）であり、絶対値が大きい程ウィルスを不活性化する能力が高い。例えば、元のウィルスの９９．９％が失活した場合、ウィルス不活性度は、ｌｏｇ（１−０．９９９）＝−３．００で表記される。なお、ウィルス失活処理前の全ウィルス量に対するウィルス失活処理後に失活したウィルス量の割合を％で表したもの（上記の場合、９９．９％）をウィルス不活度という。
測定結果をビス型第四級アンモニウム塩の含有割合（ｗｔ％）とともに表１に示す。表１には、ウィルス不活性度で表記する。ウィルス不活度はウィルス不活性度から導出できるからである。
【０１０２】
（磨耗試験）
作製した各メラミン化粧板の抗ウィルス性の耐磨耗性評価のため、ＡＡ−１８０の研磨紙を用い、加重１０００Ｐａで２００回磨耗し、表面に磨耗による負荷をかけた。
【０１０３】
（水拭き耐久性試験）
作製した各メラミン化粧板の抗ウィルス性の水拭き耐久性評価のため、水でぬらしたマイクロファイバー布を用い、加重１０００Ｐａで３６５００回ふき取りを行い、水拭きによる負荷をかけた。
【０１０４】
(抗ウィルス性試験)
磨耗試験、水拭き耐久性試験後のメラミン化粧板および、耐久性試験を行っていない化粧板（初期）について、抗ウィルス性を評価した。抗ウィルス機能は各負荷後の不活性度で評価した。結果を表１に示す。
【０１０５】
【表１】
2018008418.tif 000019
【０１０６】
上記表１の実施例１〜９より明らかなように、実施例１〜９にかかる化粧板は、耐久試験前は、光触媒による抗ウィルス機能を発現し、耐摩耗試験、水拭き耐久試験でもウィルス不活性度が−３よりも優れた値が持続している。水拭き耐久試験は、1日１０回、３６５日毎日水拭きを１０年行った場合を想定した試験であり、１０年経ても、ウィルス不活性度が−３よりも優れた値、すなわち、インフルエンザウィルスなどを感染力がなくなる程度にまで失活させる能力を維持できている。
【０１０７】
一方、比較例１では、初期値が高くとも水拭き耐久試験により、ウィルス不活度が低下しており、抗ウィルス機能の継続性が劣る。なお、初期値から水拭き耐久試験までの不活性度の低下率は、実施例１が最も低く、抗ウィルス機能を長期間保障することができると考えられる。
【符号の説明】
【０１０８】
１０、２０、３０  化粧板
１１、３１  基板
１２、２２、３２  表層樹脂層
１５  支持体
１７  光触媒
２２ａ  高濃度領域
２２ｂ  低濃度領域
３３  オーバーレイ層
【図１】
2018008418.tif 000021
【図２】
2018008418.tif 000022
【図３】
2018008418.tif 000023